(57)【要約】【課題】有機溶剤を使用せずに構成し、剥離効果も優れ安全性も担保できるような布用接着剤剥し剤の開発を課題とする。【解決手段】化粧品原料である軽質流動イソパラフィン９９．９％〜９５．０％、及び同じく化粧品原料であるオレンジ油０．１％〜５．０％を攪拌混合してできる布用接着剤剥し剤が課題を解決できることを見出した。【選択図】なし【特許請求の範囲】
【請求項１】
軽質流動パラフィン及びオレンジ油からなる布用接着剤剥し剤。
【請求項２】
軽質流動パラフィンが９９．９％〜９５．０％、オレンジ油が０．１％〜５．０％であることを特徴とする請求項１記載の布用接着剤剥し剤。
【発明の詳細な説明】
【技術分野】
【０００１】
本発明は、布用接着剤剥し剤に関する。
【背景技術】
【０００２】
現在流通しているシール剥し剤は、有機溶剤を使用しているため沸点が低く、布地を剥離させようとすると、液剤を塗布した時点で揮発し、乾燥が速いため剥離がうまくいかず、また名前を油性マジックで記入した場合、布地に滲みや移りが生じる。更に、引火点も低いため家庭内では火気や喚起等について制限が設けられていた。
【０００３】
特開平１１−１２５９７号公報(特許文献１)には、カルボキシエチルチオコハク酸塩、界面活性剤、テルペノイド、水からなる粘着シール剥離剤組成物が示されている。特開平７−３１６５３４号公報(特許文献２)には、アミド系有機溶剤と水溶性界面活性剤及びイソプレン化合物を必須とした水溶性剥離剤組成物が示されている。また、特開２００７−７０４３６号公報(特許文献３)には、炭素数５〜８の脂環式炭化水素とヒドロキシプロピルセルロースを含む剥離剤組成物が示されている。
【０００４】
しかしながら、いずれも布用接着剤の剥し剤としては十分な機能を果たしていない。従って、有機溶剤を使用せずに構成し、布用接着剤に有効な剥し剤の開発が求められているところである。
【０００５】
【特許文献１】特開平１１−１２５９７号公報
【特許文献２】特開平７−３１６５３４号公報
【特許文献３】特開２００７−７０４３６号公報
【発明の開示】
【発明が解決しようとする課題】
【０００６】
有機溶剤を使用せずに構成し、剥離効果も優れ安全性も担保できるような布用接着剤剥し剤の開発を課題とする。  
【課題を解決するための手段】
【０００７】
本発明者等は、上記課題を解決すべく鋭意努力した結果、化粧品原料である軽質流動イソパラフィン及び同じく化粧品原料であるオレンジ油を使用することにより解決できることを見出した。
【０００８】
すなわち、本発明は
(１)軽質流動パラフィン及びオレンジ油からなる布用接着剤剥し剤、
(２) 軽質流動パラフィンが９９．９％〜９５．０％、オレンジ油が０．１％〜５．０％であることを特徴とする(１)記載の布用接着剤剥し剤
に関する。
【０００９】
本発明は、有機溶剤を使用せずに、化粧品原料のみからなる布用接着剤剥し剤であるため、剥離効果も優れ安全性も担保でき、従来にない布用接着剤剥し剤を提供することができる。
【００１０】
本発明の布用接着剤剥し剤は、軽質流動パラフィン及びオレンジ油からなっており、その量は軽質流動パラフィンが９９．９％〜９５．０％、オレンジ油が０．１％〜５．０％からなっている。特に軽質流動パラフィンが９８％、オレンジ油が２％の配合が最も好ましい。本発明品は両成分を単に攪拌混合することにより得ることができるので、極めて容易に製することができる。
【００１１】
従来は、軽質流動パラフィンは親油剤及びエモリエント剤として化粧品原料に用いられ、オレンジ油は香料及び溶剤として化粧品原料に用いられてきた。
【００１２】
また本発明において布とは、綿等の天然物及び化学繊維等いずれの布に対しても、本発明の接着剤剥し剤の効果を発揮することができる。
【発明の効果】
【００１３】
本発明により、剥離効果も優れかつ安全性も担保できる布用接着剤剥し剤を提供することができる。
【発明を実施するための最良の形態】
【００１４】
〔実施例１〕
以下の測定環境において本発明の「布用接着剤剥し剤」の効果を確認した。
【００１５】
室温湿度；  室温平均  ２４℃  湿度平均  ４０％
試験検体；  ヤマト株式会社製  アラビックボンド「布用ボンド」
日本フィリン株式会社製  本発明品「布用接着剤剥し剤」(軽質流動パ                ラフィン９８％、オレンジ油２％)
試験試料；(ａ)綿布(白)を１５ｃｍ×１０ｃｍにカットしこれを２０枚作成し、                布１枚に「布用ボンド」を２ｇとり良く延ばした後、もう１枚を重ね上                から中温度に設定したアイロンで接着させ使用。
(ｂ)綿布(白)を１５ｃｍ×１０ｃｍにカットしこれを１０枚作成し、                布片面に油性マジックで文字を記入し乾燥させた後使用。
試験方法；(１)剥離試験；４０ｃｍ×２５ｃｍのアルミタッパ内に試料(ａ)をセ                ットし、本発明品を３ｇ塗布し、５分間放置した後の剥離状態を確認し                、これを５回行い判定する。
(２)滲み試験；４０ｃｍ×２５ｃｍのアルミタッパ内に試料(ｂ)をセ                ットし、本発明品を３ｇ塗布し、５分間放置した後の油性マジックの滲                み具合を確認し、これを５回行い判定する。
試験結果；(１)剥離試験；判定基準  １=剥離良好  ２=ほぼ剥離  ３=普通
４=剥離しづらい  ５=剥離しない
(２)滲み試験；判定基準  １=滲み無し良好  ２=ほぼ滲みなし  ３=普通
４=かなり滲む  ５=文字が読めない程滲む                      
【００１６】
【表１】
2009269990.tif 000002
【００１７】
５回の試験において、剥離良好またはほぼ剥離でき、また滲みがないか、滲みがほぼ無いという結果が出て、本発明品の有効性が確認できた。
【００１８】
なお、本発明品の内容成分が布地にシミにならないかを確認したところ、使用時輪ジミになったが、１回洗濯を行うことにより除去できることが判明した。
【００１９】
〔実施例２〕
本発明品と他類似品との効果の比較試験を行った。
【００２０】
室温湿度；  室温平均  ２６℃  湿度平均  ３５％
試験検体；  布用ボンドとしてヤマト株式会社製  アラビックボンド「布用ボンド」                を使用
Ａ社製  ＩＰＡ系有機溶剤
Ｂ社製  ケトン系有機溶剤
Ｃ社製  石油系炭化水素・リモネン・酢酸エステル
Ｄ社製  アルコール系有機溶剤
Ｅ社製  ミネラルスプリット
本発明品(軽質流動パラフィン９８％、オレンジ油２％)
試験試料；(ａ)綿布(白)を１５ｃｍ×１０ｃｍにカットしこれを２０枚作成し、                布１枚に「布用ボンド」を２ｇとり良く延ばした後、もう１枚を重ね上                から中温度に設定したアイロンで接着させ使用。
(ｂ)綿布(白)を１５ｃｍ×１０ｃｍにカットしこれを１０枚作成し、                布片面に油性マジックで文字を記入し乾燥させた後使用。
試験方法；(１)剥離試験；４０ｃｍ×２５ｃｍのアルミタッパ内に試料(ａ)をセ                ットし、各接着剤剥離剤を３ｇ塗布し、５分間放置した後の剥離状態を                比較確認し、これを判定する。
(２)滲み試験；４０ｃｍ×２５ｃｍのアルミタッパ内に試料(ｂ)をセ                ットし、各接着剤剥離剤を３ｇ塗布し、５分間放置した後の油性マジッ                クの滲み具合を比較確認し、これを判定する。
試験結果；(１) 剥離試験；判定基準  １=剥離良好  ２=ほぼ剥離  ３=普通
４=剥離しずらい  ５=剥離しない
(２)滲み試験；判定基準  １=滲み無し良好  ２=ほぼ滲みなし  ３=普通
４=かなり滲む  ５=文字が読めない程滲む
【００２１】
【表２】
2009269990.tif 000003
【００２２】
本試験の結果は表２から明らかなように、本発明品が剥離試験及び滲み試験において優れており、また本試験の滲みの状態は、図１にも示してあるとおり、本発明品(６)が他社製品と比較して格段に優れていることが分かる。また、表２から本発明品の引火点が他社製品よりかなり高いことも分かる。なお、図１においてはＡ、Ｂ、Ｃ、Ｄ、Ｅ及び本発明品を順番に１、２、３、４、５、６と表示している。
【００２３】
〔実施例３〕
本発明品(軽質流動パラフィン９８％、オレンジ油２％)を、各社の布用ボンド製品及びワッペン製品に試して、剥離効果の比較確認を行った。
【００２４】
室温湿度；室温平均  ２５℃  湿度平均  ４０％
試験検体；ヤマト株式会社製    接着剤成分；ウレタン樹脂
Ｔ社製    接着剤成分；天然ゴム・ＣＭＣ・アンモニア水
Ｕ社製    接着剤成分；ウレタン樹脂
Ｖ社製    接着剤成分；ナイロン樹脂
Ｗ社製    接着剤成分；ポリオレフィン樹脂
Ｘ社製    接着剤成分；ＥＶＡ樹脂
Ｙ社製    接着剤成分；ポリオレフィン樹脂
試験試料；(ａ)綿布(白)を１５ｃｍ×１０ｃｍにカットしこれを１４枚作成し、                布１枚
に各検体を重ね高温度に設定したアイロンで接着させ使用。
(ｂ)綿布(白)を１５ｃｍ×１０ｃｍにカットしこれを１４枚作成し、                各検体に油性マジックで文字を記入し乾燥させた後使用。
試験方法；(１)剥離試験；４０ｃｍ×２５ｃｍのアルミタッパ内に各検体をセット                し、本発明品の接着剤剥し剤を３ｇ塗布し、５分間放置した後の剥離状                態を確認する。
(２)滲み試験；４０ｃｍ×２５ｃｍのアルミタッパ内に各検体をセット                し、本発明品の接着剤剥し剤を３ｇ塗布し、５分間放置した後の油性マ                ジックの滲み具合を確認する。
試験結果；(１) 剥離試験；判定基準  ○=剥離良好  △=普通  ×=剥離しない
(２)滲み試験；判定基準  １=滲み無し良好  ２=ほぼ滲みなし  ３=普通
４=かなり滲む  ５=文字が読めない程滲む
【００２５】
【表３】
2009269990.tif 000004
【００２６】
本試験の結果は表３から明らかなように、本発明品はいずれの接着剤に対しても剥離効果が優れておりまた滲みも無く、本発明品が各種布用接着剤の良好な剥し剤として効果を発揮することを確認した。
【図面の簡単な説明】
【００２７】
【図１】本発明品と他社製品とを、剥離試験及び滲み試験に付した結果を示す図。
【図１】
2009269990.tif 000005